(57)【要約】建造物（１、１０１）の防シロアリ処理方法であって、建造物（１、１０１）は、隣接する完成した地盤面（５）の下に位置する基礎（３）と、基礎（３）上に形成されて建造物（１、１０１）の外面（４、１０４）を定める外壁（２、１０２）と、を有する。外面（４、１０４）は少なくとも部分的にセメント系材料によって定められる。本方法は、完成した地盤面（５）上の所定の高さに基礎（３）から延びる外面（４、１０４）の下部（８、１０８）全体にわたるセメント系材料に硬化性組成物（９）を適用することを含み、組成物（９）がセメント系材料に浸透し、セメント系材料内に保持されるようになっている。組成物は、下部（８）全体にわたるセメント系材料内で硬化させることができる。硬化前記組成物（９）はセメント系材料内で硬化し、これによりセメント系材料をシロアリの侵入から防御する。
2012530200.tif 000002
【特許請求の範囲】
【請求項１】
建造物の防シロアリ処理方法であって、
前記建造物が、隣接する完成した地盤面の下に位置する基礎と、前記基礎上に形成されて前記建造物の外面を定める外壁と、を有し、
前記外面が、少なくとも部分的にセメント系材料により定められ、
前記方法が、
硬化性組成物をセメント系材料に浸透させて前記セメント系材料内に保持させるように、前記基礎から前記完成した地盤面の上へ所定の高さで延びる前記外面の下部全体にわたって前記セメント系材料に前記硬化性組成物を適用するステップと、
前記セメント系材料の中で前記組成物が硬化することにより前記セメント系材料をシロアリの侵入から防御するように、前記下部全体にわたって前記セメント系材料の中で前記組成物を硬化させるステップと、を含む方法。
【請求項２】
前記セメント系材料がセメント系下塗りを含む請求項１の方法。
【請求項３】
前記壁が、複数段の石造要素と、隣接する前記石造要素間および前記石造要素の最下段と前記基礎との間に定められたモルタル目地と、を有し、
前記モルタル目地が前記セメント系材料を含む請求項１に記載の方法。
【請求項４】
前記組成物の大部分が前記セメント系材料中に浸透する請求項１に記載の方法。
【請求項５】
前記組成物が前記セメント系材料中に少なくとも３ｍｍ浸透する請求項１に記載の方法。
【請求項６】
前記組成物が前記セメント系材料中に少なくとも５ｍｍ浸透する請求項１に記載の方法。
【請求項７】
適用後、最初は前記組成物の残留膜が残り、前記残留膜が６ヶ月以内に紫外線の作用下で分解される請求項４に記載の方法。
【請求項８】
前記残留膜が、少なくとも略透明である請求項７に記載の方法。
【請求項９】
前記所定の高さが少なくとも５０ｍｍである請求項１に記載の方法。
【請求項１０】
前記所定の高さが少なくとも７５ｍｍである請求項１に記載の方法。
【請求項１１】
前記組成物が噴霧により適用される請求項１に記載の方法。
【請求項１２】
前記組成物がブラシまたはローラーにより適用される請求項１に記載の方法。
【請求項１３】
前記組成物は硬化時に前記セメント系材料を硬化する請求項１に記載の方法。
【請求項１４】
前記組成物が、アクリル、変性アクリル、シリコーン、シラン、ウレタンまたはモノマー、シラン変性アクリル、ウレタン、フルオロケイ酸塩、アルキルシリケート、金属シリケート、エポキシポリマー、スチレン、スチレン−アクリル酸エステルまたはスチレン−ブタジエンポリマー、ビニルモノマーまたはポリマー、および天然または合成ラテックスからなる群から選ばれる一種以上の処理物質を含む請求項１に記載の方法。
【請求項１５】
前記組成物がアクリルおよびシリコーンポリマーを含む請求項１に記載の方法。
【請求項１６】
前記組成物が炭化水素系溶剤を含む請求項１に記載の方法。
【請求項１７】
前記組成物が水性溶媒中のフルオロケイ酸塩、金属ケイ酸塩またはアルキルシリケートを含む請求項１に記載の方法。
【発明の詳細な説明】
【技術分野】
【０００１】
本発明は、建造物の防シロアリ処理方法に関する。
【背景技術】
【０００２】
建造物をシロアリから防御するための一般的な方法は、例えばステンレスメッシュやアルミニウムで形成された物理的なバリアを使用することである。あるいは、化学物質のバリアが多く利用されている。化学物質のバリアは、シロアリ駆除剤や防シロアリ剤の形態であってもよい。
【０００３】
金属のバリアは、材料や設置コストの面で比較的高価である。化学物質のバリアは一般的に地盤面に適用されるので、人間、動物、および植物に有害である場合がある。さらに、化学物質のバリアの有効性は時間とともに低下する。
【発明の概要】
【発明が解決しようとする課題】
【０００４】
本発明の目的は、上記の欠点の一つ以上を実質的に克服もしくは少なくとも改善するか、または現在の防シロアリ処理方法に取って代わる有用な方法を提供することである。
【課題を解決するための手段】
【０００５】
本発明は、建造物の防シロアリ処理方法を提供する。前記建造物は、隣接する完成した地盤面（finished ground level）の下に位置する基礎と、前記基礎上に形成されて前記建造物の外面を定める外壁と、を有し、前記外面が少なくとも部分的にセメント系材料により定められ、前記方法が、硬化性組成物（curable composition）をセメント系材料に浸透させて前記セメント系材料内に保持させるように前記基礎から前記完成した地盤面の上へ所定の高さで延びる前記外面の下部全体にわたって前記セメント系材料に前記硬化性組成物を適用するステップと、前記セメント系材料の中で前記組成物が硬化することにより前記セメント系材料をシロアリの侵入から防御するように前記下部全体にわたって前記セメント系材料の中で前記組成物を硬化させるステップと、を含む。
【０００６】
一実施形態では、前記セメント系材料がセメント系下塗り（cementitious render）を含む。
【０００７】
代替の実施形態では、前記壁が、複数段の石造要素（masonry elements）と、隣接する前記石造要素間および前記石造要素の最下段と前記基礎との間に定められたモルタル目地（mortar joints）と、を有し、前記モルタル目地が前記セメント系材料を含む。
【０００８】
通常、前記組成物の大部分が前記セメント系材料中に浸透する。
【０００９】
前記組成物はセメント系材料中に５ｍｍ以上浸透することが好ましい。
【００１０】
適用後（following application）、最初は前記組成物の残留膜が残り、前記残留膜が６ヶ月以内に紫外線の作用下で分解される。前記残留膜は少なくとも略透明であってよい。
【００１１】
前記所定の高さは少なくとも５０ｍｍまたは少なくとも７５ｍｍである。前記組成物は、スプレーで適用（塗布）できる。
【００１２】
また、前記組成物は、ブラシまたはローラーで適用できる。
【００１３】
通常、前記組成物は硬化時に（when cured）、前記セメント系材料を硬化（harden）する。
【００１４】
前記組成物は、アクリル、変性アクリル、シリコーン、シラン、ウレタンまたはモノマー、シラン変性アクリル、ウレタン、フルオロケイ酸塩、アルキルシリケート、金属シリケート、エポキシポリマー、スチレン、スチレン−アクリル酸エステルまたはスチレン−ブタジエンポリマー、ビニルモノマーまたはポリマー、および天然または合成ラテックスからなる群から選ばれる一種以上の処理物質を含む。
【００１５】
一実施形態において、前記組成物はアクリルおよびシリコーンポリマーを含む。
【００１６】
前記組成物は炭化水素系溶剤を含んでもよい。前記組成物は、性溶媒中のフルオロケイ酸塩、金属ケイ酸塩またはアルキルシリケートを含んでもよい。
【００１７】
ここで、例示のためのみ添付された図面および以下の実施例を参照して、好ましい実施形態を説明する。
【図面の簡単な説明】
【００１８】
【図１】建造物の石造外壁の正面図である。
【図２】建造物の下塗りされた外壁の正面図である。
【図３】建造物の防シロアリ処理方法の一実施形態を示す概略図である。
【発明を実施するための形態】
【００１９】
図１は、基礎３上に形成された建造物１の外壁２を示す。外壁２は、建造物１の外側面４を定めている。基礎３は、ここではコンクリートスラブの形態であるが、様々な既知の形態を取り得る。通常、基礎３はグランドスラブ（ground slab）であり、隣接する完成した地盤面５の下に位置する。建造物の建設中、基礎３は、通常、隣接する未完成の地盤面の上に出るだろう。しかしながら、建造物の完成時に周囲を美化する際、通常、地盤面は完成した地盤面にまで引き上げられており、完成した地盤面から突出する壁２のみを残して基礎３を視界から隠すようになっている。
【００２０】
壁２は、公知の方法で敷設された剥き出しの複数段の石造要素６を有する。最下段の石造要素６は基礎３上に敷設され、連続する段の石造要素６が互いの上に敷設される。石造要素６は任意の適切な形態および構造のものであってもよく、例えば、粘土レンガ、石のブロック、ケイ酸カルシウムのブロックまたはコンクリートブロックを含んでいてもよい。
【００２１】
隣接する石造要素６間や、石造要素６の最下段と基礎３との間には、モルタル目地７が定められている。モルタル目地７は、建造物１の外側面４の一部を定めるセメント系材料を含む。セメント系材料は、通常、標準的なレンガ用モルタル（brick mortar）であり、体積で４〜８部の砂、１部のセメント（一般的にはポートランドセメント）および１部の石灰からなる典型的な混合物からなることができる。
【００２２】
しかしながら、モルタル目地７はシロアリの侵入を受けやすい。シロアリが、モルタルの砂の成分を一粒ずつ取り除き、最終的にはモルタル目地を貫通することにより、石造要素６の間に形成された隙間から建造物１の内部へ進入することができる。
【００２３】
モルタル目地７を形成するセメント系材料がシロアリによる侵入を受けやすいことを受け、後述する本手法は、外面２の下部８全体にわたるセメント系材料を処理するために利用されている。下部８は、完成した地盤面５の上へ基礎３から所定の高さで延びる。このようにして、建造物内部へのシロアリの進入が阻止される。前記所定の高さは一般的に地上５０ｍｍ以上、より典型的には少なくとも地上７５ｍｍである。シロアリは、地盤面上または地盤面下に通常存在し、光を避ける地中の昆虫である。一般的に、シロアリは、地盤面下に位置する建造物へと進入を試みるか、依然としてシロアリを光から保護しながら地上の進入地点に接近するために地盤面から地盤面に沿って土のトンネルを形成するよう試みるかのどちらかである。このようなトンネルは視覚的に定期的な検査によって確認することができる。したがって、基礎から地盤面の上へ、このような目視検査のために十分である所定の高さまでのみ外面を処理することが必要である。通常、所定の高さは約５０ｍｍで十分であるが、オーストラリアの規格はシロアリ防御の高さを７５ｍｍと規定している。
【００２４】
図３を参照すると、建造物１の防シロアリ処理は、下部８全体にわたって、モルタル目地７を形成するセメント系材料に硬化性組成物９を適用（apply）することを含み、これにより硬化性組成物９がセメント系材料に浸透してセメント系材料内に保持される。このようにして、下部全体にわたり、硬化性組成物９がセメント系材料中で硬化している。セメント系材料内で組成物が硬化することにより、シロアリの侵入からセメント系材料が保護される。
【００２５】
硬化性組成物は、スプレー、ブラシ、ローラーまたは他の適切な適用手段によって適用可能である。石造要素６は一般的に防シロアリであることを考えると、下部８において外面２全体に硬化性組成物を適用するよりもむしろ、下部８全体にモルタル目地に硬化性組成物を適用することのみが必要である。しかしながら、スプレーによって硬化性組成物を適用する場合には、下部８全体において石造要素６およびモルタル目地７両方に噴霧することが最も効率的である場合もある。
【００２６】
図２は、基礎３上に形成された建造物１０１の外壁１０２の代替的形態を示している。ここで、外壁１０２は、建造物１０１の外面１０４を定めるセメント下塗り１０７が適用される構造要素で構成された、下塗り外壁の形態となっている。基礎３はここでも、一般的に隣接する完成した地盤面５の下のグランドスラブである。下塗り１０７は、通常、体積で４〜８部の砂、１部のセメント（一般的にはポートランドセメント）、および１部の石灰を含む典型的な混合物からなる標準的な下塗りの形態であるセメント系材料を含む。
【００２７】
ここでも、建造物１０１は、上述したように硬化性組成物を外面１０４の下部１０８に適用することにより、図３に示す方法にしたがって防シロアリ処理される。ここでも、下部１０８は、完成した地盤面５上へ基礎３から所定の高さに延びており、組成物はセメント系材料内に浸透して保持されるようになっている。硬化性組成物９は、下部１０８全体にわたってセメント系材料と共に、セメント系材料の中で硬化される。
【００２８】
硬化性組成物は、固体の残留物を残して乾燥可能であってもよい。これは、溶剤と処理物質を含んでいてもよい。組成物は、溶媒中の処理物質の溶液であってもよく、または溶媒中で処理物質が分散したもの、例えば懸濁液、エマルションまたはマイクロエマルションをであってもよい。処理物質（溶媒不在）は、固体であってもよく、または固体を形成するように硬化可能（例えば架橋可能）であってもよい。したがって、いくつかの実施形態では、溶媒を除去することによって、処理物質の残留物が随意的には膜の形態で残る。他の実施形態において、処理物質は、セメント系材料もしくはその構成要素との接触または溶媒の除去のいずれかにより、セメント系材料またはその構成要素と反応可能、例えば架橋可能である。従って、本明細書中で使用される用語「硬化性組成物」は、溶剤の減少／蒸発や、セメント系材料の１つ以上の構成要素との反応や、組成物内の構成要素の反応や、これらの任意の組み合わせによって硬化する組成物を包含可能である。
【００２９】
処理物質は、ポリマー物質であってもよい。これは、ポリマー物質などの物質の混合物であってもよい。適当なポリマー物質は、アクリル（例えばポリアクリル酸、ポリメタクリル酸、アクリル酸／メタクリル酸共重合体など）、シリコーン（例えばポリジメチルシロキサン、ポリメチルフェニルシロキサン等）、シラン変性アクリルもしくはウレタン、エポキシ系ポリマー、スチレン、スチレン−アクリレートもしくはスチレン−ブタジエンポリマー等の等の炭化水素ポリマー、ビニルモノマーもしくはポリマー、天然または合成ラテックス等であってもよい。これは例えばシリコーンとアクリルの混合物であってもよい。処理物質は、重合性物質であってもよい。適当な例としては、例えばトリアルコキシシラン、トリオキシモシラン等の、水分に曝されると架橋可能であってシルセスキオキサンを形成する加水分解性シランが含まれる。
【００３０】
いくつかの例においては、処理物質は、１つ以上の重合性物質と１つ以上の高分子物質の混合物であってもよい。したがって、例えばアクリル系ポリマーと加水分解性のシランとの混合物を含んでいてもよい。
【００３１】
他の例では、処理物質が、硬化時、例えば天然または合成ラテックスなどのポリマーを形成するよう反応するポリマー前駆体を含んでもよい。したがって、処理物質は１つ以上のイソプレン単位または類似体を含んでいてもよい。
【００３２】
他の例では、処理物質が、例えば、硬化時にビニルやウレタンポリマー等のポリマーを形成するよう反応するポリマー前駆体および反応／重合開始剤を含んでいてもよい。
【００３３】
他の例では処理物質は、未反応の水酸化カルシウム等のセメント系材料又はそれらの成分と反応する１つ以上の化合物を含んでいてもよく、これによりセメント系材料をさらに強化し、細孔の大きさを減少させることができる。そのような処理物質は、例えば、ケイフッ化マグネシウム、金属ケイ酸塩またはアルキルシリケートなどのフルオロケイ酸塩を含んでいてもよい。
【００３４】
溶剤は、処理物質を溶解または分散可能な任意の適当な溶媒であってよい。これは揮発性溶媒であっても、水性であっても、有機的であっても、芳香族溶媒であっても、エステル系溶媒であっても、ケトン系溶媒であっても、エーテル系溶媒であってもよい。これは混合溶媒であってもよく、例えば水性有機溶剤の混合物であってもよい。これは、例えば、水、トルエン、キシレン、メチルイソブチルケトン、ジグリム、メチルセロソルブ、パラフィン系溶剤、プロピレンカーボネート、または互いに混和性であるこれらのいずれか２つ以上の混合物であってもよい。
【００３５】
硬化性組成物の溶剤および処理物質またはこれらの相対量は、セメント系材料への硬化性組成物の良好な浸透性を確保するように選択することができる。一実施形態によれば、硬化性組成物は、前記セメント系材料に少なくとも３ｍｍ、より好ましくは少なくとも５ｍｍ浸透する。少なくとも大部分の、好ましくは実質的に全ての硬化性組成物がセメント系材料に浸透する。しかしながら、適用後最初は、外面上に硬化性組成物の残留膜が残る（そして硬化する）ことが予測される。一以上の実施形態において、このような残留膜は、通常は半年以内に紫外線の作用下で分解され、建造物の外面を元の未処理の状態にする。これにより、残留膜が外観に影響する場合であったとしても、処理された下部全体において外面が確実に元の外観を取り戻すことができる。もっとも、残留膜は、通常少なくとも実質的に透明である。セメント系材料中で硬化した組成物は、外面の下で紫外線により劣化することなく、いくつかの実施形態では可能性として最大１５年以上、シロアリからの防御をもたらすだろう。
【００３６】
硬化性組成物は、セメント系材料から水をはじくのに役立ち、または表面の膜が劣化している場合には水の浸透を少なくとも制限するのに役立つ疎水性であってもよい。建造物の外面が完成した地盤面の下に延びることを考えると、湿地の条件では特に撥水性が望まれる可能性がある。
【００３７】
組成物は、１つまたは複数の安定剤を含んでいてもよい。組成物が分散液である場合、これは特に有用である。安定剤は分散安定剤であってもよく、界面活性剤であってもよい。
【００３８】
一実施形態において、一度硬化した組成物は透明であり、さらに別の実施形態では無色であって、建造物の外面が変色しないようになっている。
【００３９】
適当な硬化性組成物は、例えば、オーストラリア国、ニューサウスウェールズ州、ライクハートのセメンタイド（Cementaid）から全て入手可能な、シリコーンＳ５０（商標）（炭化水素／芳香族溶媒系中の約５％ｗ／ｖのシリコーン／アクリル酸スチレン／メタクリル酸の組み合わせ）、ジアマイト（Diamite、商標）（ケイフッ化マグネシウム水溶液）、３ＣＣ（商標）（混合ポリマーの含水アンモニウム性エマルション）、カルレス（Calres、商標）１２０（炭化水素溶媒中のアクリル酸スチレンポリマー）、ＬＢ９（商標）（芳香族系溶剤中のアクリル酸／メタクリル酸共重合体）、ロッカイト（Rockite、商標）（炭化水素溶媒中ののアクリル酸スチレンポリマー）、カルタイト（Caltite、商標）（ステアリン酸アンモニウム、ビニルおよびエチレンの含水アンモニウム性エマルション）、またはアクアペル（Aquapel、商標）（疎水性混合ポリマーの含水アンモニウム性エマルション）であってもよい。また、例えば、いずれもオーストラリア国、ニューサウスウェールズ州、セブンヒルズのＢＡＳＦ建設化学品  オーストラリア  プロプライエタリー  リミテッドから入手可能であるマスターシール（Masterseal、商標）３５５（脂肪族、シクロパラフィン、芳香族炭化水素溶媒系中のシラン／シロキサンの組み合わせ）またはマスターシール（商標）１１２０（溶剤系アクリル系シーラー）であってもよい。
【００４０】
一実施形態によれば、硬化性組成物は、シリコーンＳ５０（商標）（オーストラリア国、ニューサウスウェールズ州、ライクハートのセメンタイド）である。
【００４１】
セメントモルタルや下塗り内で硬化性組成物を硬化するのは、モルタル／下塗りをより硬化するためと、シロアリによって生成されるギ酸への化学的耐性をモルタル／下塗りに付与するためであると理解されている。また、処理されたモルタル／下塗りは、シロアリにより生成されたギ酸とセメント凝結反応で残った遊離石灰との間のいかなる反応をもブロックすると理解されている。したがって、シロアリは、砂粒を除去してモルタル／下塗りを貫くトンネルを掘ることが阻止されている。
【００４２】
オーストラリアの基準ＡＳ３７００に準拠した引っかき機械を使用し、シリコーンＳ５０（商標）の形態である硬化性組成物で処理されたモルタルサンプルについて行われた硬度試験により、処理されたモルタルは未処理のモルタルより２〜４倍硬いことがわかる。このように、処理されたモルタルは、シロアリに対する物理的バリアに本質的に変化している。
【００４３】
このように、好ましい実施形態では、シロアリ駆除剤や忌避剤などの化学的バリアを使用する必要がない、建造物の防シロアリ処理方法を提供する。そればかりか、好ましい実施形態では、硬化した時に下塗り／モルタルの一体部分となる硬化性組成物を使用することで下塗りまたはモルタルを物理的バリアへと転換することによって、下塗りやモルタル等のセメント系材料をシロアリに対する物理的バリアのための台として利用する。
【００４４】
当業者によって理解されるであろう変更および変形は、本発明の範囲内であると考えられる。本発明の範囲は、上記した特定の例または実施形態に限定されるべきでないことを理解されたい。
【図１】
2012530200.tif 000003
【図２】
2012530200.tif 000004
【図３】
2012530200.tif 000005
【国際調査報告】
2012530200.tif 000006
2012530200.tif 000007